(57)【要約】【課題】優れた耐炭酸化性能を有する高品質の軽量気泡コンクリートを提供する。【解決手段】粉末状の珪酸質原料と石灰質原料を主原料とした軽量気泡コンクリートにおいて、０．０２〜１．０μｍの範囲に細孔径分布を有し、かつ細孔指数が０．４〜０．６であることを特徴とする。【選択図】　　　なし【特許請求の範囲】
【請求項１】
粉末状の珪酸質原料と石灰質原料を主原料とし、シリコーンオイルを添加した軽量気泡コンクリートにおいて、０．０２〜１．０μｍの範囲に細孔径分布を有し、かつ細孔指数が０．４〜０．６であることを特徴とする耐炭酸化性能に優れた軽量気泡コンクリートの製造方法。
【請求項２】
粉末状の珪酸質原料と石灰質原料を主原料とし、シリコーンオイル無添加の軽量気泡コンクリートにおいて、０．０２〜１．０μｍの範囲に細孔径分布を有し、かつ細孔指数が０．５〜０．６であることを特徴とする耐炭酸化性能に優れた軽量気泡コンクリートの製造方法。
【発明の詳細な説明】
【０００１】
【発明が属する技術分野】
本発明は、建築物の屋根、壁、床に使用される耐炭酸化性能に優れた軽量気泡コンクリート（以下「ＡＬＣ」という）に関する。
【０００２】
【従来の技術】
ＡＬＣは、珪酸質原料として珪石、石灰質原料としてセメントと生石灰からなる主原料と、石こう、オートクレーブ前の切断屑ならびにＡＬＣ廃材の副原料を水と混合攪拌した原料スラリーに、発泡剤としてアルミニウム粉末を加え、補強鉄筋を配した型枠にこの原料スラリーを流し込んで発泡させ、更に、所定時間を経てケーキ状半硬化体となった後、ピアノ線で所定寸法に切断し、オートクレーブで高温高圧の水蒸気養生を行い、切削加工を施して製造される。このようにして製造されたＡＬＣは軽量、耐火性、断熱性かつ施工性に優れているため、建築材料として広く使用されている。
【０００３】
ＡＬＣはその内部に気泡と細孔からなる微細構造を有することで、軽量性や断熱性を実現しているが、微細構造が全体積の８割を占めている。一般的に用いられる水銀圧入法にてその細孔径分布を測定すると、半硬化体の低結晶性の珪酸カルシウム水和物は約６μｍをピークとする分布を有しているのに対し、ＡＬＣは０．０２〜１．０μｍの範囲の分布を有するため、水分やガスがＡＬＣ内部に容易に浸入する。水蒸気養生で生成するＡＬＣの主要構成鉱物であるトバモライトはその水分の存在下で炭酸ガスと反応して、シリカゲルと炭酸カルシウムに分解する炭酸化が発生し、ＡＬＣにひび割れの発生や強度低下等の劣化を引起こす。そのため、ＡＬＣにはこの化学的な劣化現象の一つである炭酸化を可及的に抑制する必要がある。
【０００４】
【発明が解決しようとする課題】
従来、ＡＬＣの炭酸化を抑制する方法としては、表面仕上げによる水分やガスの浸入を抑制する方法、トバモライトと炭酸ガスの反応を抑制する方法が知られている。しかしながら、表面仕上げによる効果は、仕上げの種類による差はあるものの、劣化の進行を抑制する事例が見られない。また、トバモライトと炭酸ガスの反応を抑制する方法では、シリコーンオイル添加による水分浸入抑制作用により耐炭酸化性能を得ているが、操業上のばらつきにより炭酸化抑制効果が変動するなどの問題があった。
【０００５】
本発明は、このような従来技術の問題を解決するためになされたもので、優れた耐炭酸化性能を有する高品質のＡＬＣを提供しようとするものである。
【０００６】
【課題を解決するための手段】
本発明者らは、ＡＬＣの炭酸化を抑制する方法について種々研究を重ねた結果、ＡＬＣの細孔径分布を適正化することによって高い耐炭酸化性能が得られることを知見し、優れた耐炭酸化性能を有する高品質のＡＬＣを発明するに至った。すなわち、本発明に係る耐炭酸化性能に優れたＡＬＣは、粉末状の珪酸質原料と石灰質原料を主原料とし、シリコーンオイルを添加した軽量気泡コンクリートにおいて、０．０２〜１．０μｍの範囲に細孔径分布を有し、かつ細孔指数が０．４〜０．６であることを特徴とし、また、粉末状の珪酸質原料と石灰質原料を主原料とし、シリコーンオイル無添加の軽量気泡コンクリートにおいて、０．０２〜１．０μｍの範囲に細孔径分布を有し、かつ細孔指数が０．５〜０．６であることを特徴とするものである。
【０００７】
【発明の実施の形態】
一般的に用いられる水銀圧入法にて半硬化体並びにＡＬＣの細孔径分布を測定すると、半硬化体の低結晶性の珪酸カルシウム水和物は約６μｍをピークとする分布を有し、また、この半硬化体を水蒸気養生して得られたＡＬＣの細孔径分布は、生成したトバモライトによって０．０２〜１．０μｍの範囲の分布となり、特にピークは０．０５〜１．０μｍである。ここで、細孔径分布から求められる０．１μｍ以上の細孔容量に対する全細孔容量の比を細孔指数と定めると、前記半硬化体の細孔指数は０．８７、ＡＬＣは０．２〜０．６となる。
水蒸気養生で生成するトバモライトが形成する細孔径分布は、水蒸気養生、原料や配合等の条件によって変化することから、従来はトバモライトの生成量や結晶性を向上させる条件を設定して、細孔径分布が０．０２〜１．０μｍ、細孔指数０．２〜０．６の微細構造のＡＬＣを得てきたが、ＡＬＣの炭酸化はそのメカニズムから、微細構造が有する毛細管現象によるＡＬＣへの水分の浸入が主たる要因の一つと考えられるため、０．０２〜１．０μｍの範囲の細孔径分布を粗い分布へ移行させること、すなわち０．１μｍ以上の細孔容量に対する全細孔容量の比である細孔指数を高い値とすることが耐炭酸化性能の向上に有効と考えた。
そこで本発明者は、種々の製造条件で細孔指数を変化させた場合の耐炭酸化性能を評価した結果、０．０２〜１．０μｍの範囲に細孔径分布を有し、かつ細孔指数を０．４〜０．６、好ましくは０．５〜０．６とすることで優れた耐炭酸化性能を示すことを知見した。すなわち、細孔指数が０．４未満ではシリコーンオイル添加のものと同等以下の性能となり、他方、０．６を超えるとトバモライトの生成量や結晶性が低下して製品物性を損なうおそれがあるためである。また、細孔指数が０．５〜０．６では、シリコーンオイル無添加でも大幅な性能向上がはかられることが判明している。
なお、ＡＬＣの細孔指数は、水固体比、石こう配合量、珪石粉末度によって変化させることができる。
【０００８】
【実施例】
実施例１
珪酸質原料として珪石４０重量％、石灰質原料としてセメント３０重量％、生石灰５重量％および石こう５重量％、さらに繰返し原料２０重量％からなる粉末原料に、水固体比０．６５で混練して原料スラリーを得た。これに０．０６重量％のシリコーンオイルと発泡剤のアルミニウム粉末を加えて発泡させ、所定時間を経てケーキ状半硬化体を得た。この半硬化体を１８０℃、１１気圧のオートクレーブにて８時間の水蒸気養生を施して細孔径分布が０．０２〜１．０μｍからなる細孔指数０．４０のＡＬＣを得た。なお、珪酸質原料の珪石には、粉末度が３５００ブレーンのものを用いた。
実施例２
水固体比を０．７０とした以外は、実施例１と同様の条件で細孔径分布が０．０２〜１．０μｍからなる細孔指数０．５１のＡＬＣを得た。
実施例３
粉末度が３０００ブレーンの珪石を用いた以外は、実施例１と同様の条件で細孔径分布が０．０２〜１．０μｍからなる細孔指数０．５８のＡＬＣを得た。
実施例４
シリコーンオイルを無添加とし、石こう配合量を１０重量％とした以外は、実施例１と同様の条件で細孔径分布が０．０２〜１．０μｍからなる細孔指数０．６０のＡＬＣを得た。
【０００９】
比較例１
水固体比を０．６０とした以外は、実施例１と同様の条件で細孔径分布が０．０２〜１．０μｍからなる細孔指数０．３１のＡＬＣを得た。
比較例２
シリコーンオイルを無添加とした以外は、実施例１と同様の条件で細孔径分布が０．０２〜１．０μｍからなる細孔指数０．３８のＡＬＣを得た。
比較例３
水固体比を０．７０とし、シリコーンオイルを無添加とした以外は、実施例１と同様の条件で細孔径分布が０．０２〜１．０μｍからなる細孔指数０．４７のＡＬＣを得た。
比較例４
水固体比を０．６０、シリコーンオイルを無添加とした以外は、実施例１と同様の条件で細孔径分布が０．０２〜１．０μｍからなる細孔指数０．２９のＡＬＣを得た。
【００１０】
上記実施例および比較例の各ＡＬＣサンプルの耐炭酸化性能を評価するために、それぞれ１０ｍｍ×４０ｍｍ×１００ｍｍの大きさに成形したサンプルを促進炭酸化試験に供した。処理方法は２０℃、相対湿度７５％、炭酸ガス濃度３体積％の一定環境中に７日間および１４日間放置した。各サンプルの炭酸化度は、下記式１によって算出した。
【００１１】
【式１】
炭酸化度（％）＝（Ｃ−Ｃ０）／（Ｃｍａｘ−Ｃ０）×ｌ００
【００１２】
ここで、ＣおよびＣ０は各試料及び未炭酸化試料の炭酸ガス結合量を熱分析によって６００〜８００℃の炭酸ガス分解による重量減少量としてそれぞれ分析し、Ｃｍａｘは各試料中のカルシウム含有量を分析し、このカルシウムが全て炭酸カルシウムとなった場合の炭酸ガス結合量とした。各サンプルの炭酸化度の分析結果をもとに、比較例２の炭酸化度を各サンプルの炭酸化度で除した値を耐炭酸化指数と定義した。各サンプルの耐炭酸化性能の評価結果を表１に示す。
【００１３】
表１に示す結果より明らかなように、細孔指数が本発明の範囲より外れた比較例のＡＬＣに対して、本発明例は総じて良好な耐炭酸化性能を有していた。さらに細孔指数が０．５〜０．６の範囲のＡＬＣは、シリコーンオイル無添加であるにもかかわらず良好な耐炭酸化性能を有していることが認められる。
【００１４】
【表１】
2004035289.tif 000002
【００１５】
【発明の効果】
以上説明したように、本発明のＡＬＣは、細孔径分布の細孔指数を適正化するだけでＡＬＣの化学的劣化の一つである炭酸化現象を抑制できるので、耐炭酸化性能が優れた高品質のものであり、ＡＬＣ建築物の耐久性向上並びに建築廃材の発生低減に貢献できる。
【手続補正書】
【提出日】平成14年11月18日(2002.11.18)
【手続補正１】
【補正対象書類名】明細書
【補正対象項目名】特許請求の範囲
【補正方法】変更
【補正の内容】
【特許請求の範囲】
【請求項１】
粉末状の珪酸質原料と石灰質原料を主原料とし、シリコーンオイルを添加した軽量気泡コンクリートにおいて、０．０２〜１．０μｍの範囲に細孔径分布を有し、かつ細孔指数が０．４〜０．６であることを特徴とする耐炭酸化性能に優れた軽量気泡コンクリート。
【請求項２】
粉末状の珪酸質原料と石灰質原料を主原料とし、シリコーンオイル無添加の軽量気泡コンクリートにおいて、０．０２〜１．０μｍの範囲に細孔径分布を有し、かつ細孔指数が０．５〜０．６であることを特徴とする耐炭酸化性能に優れた軽量気泡コンクリート。